ПОЛИУРЕТАНОВЫЕ ЛИТЬЕВЫЕ ЭЛАСТОМЕРЫ ИЗ NCO-ФОРПОЛИМЕРОВ НА ОСНОВЕ 2,4-ДИФЕНИЛМЕТАНДИИЗОЦИАНАТА (MDI), СПОСОБ ИХ ПОЛУЧЕНИЯ И ИХ ПРИМЕНЕНИЕ

1. Полиуретановые эластомеры, которые могут быть получены из:
а.) NCO-форполимеров на основе дифенилметандиизоцианата с процентным содержанием 2,4'-изомеров, равным, по меньшей мере, 85 мас.%, при этом процент содержания свободного мономерного 2,4'-MDI составляет, по меньшей мере, от 1 до 20 мас.% по отношению к NCO-форполимеру, и полиолов гидроксильным числом от 20 до 200 мг КОН/г, а также со значениями функциональности от 1,95 до 2,40.
b.) аминных удлинителей цепи и/или сшивающих агентов и
с.) при необходимости, вспомогательных веществ и добавок.
2. Полиуретановые эластомеры по п.1, отличающиеся тем, что в случае компонента b) речь идет о диэтилтолуолдиамине (DETDA), 3,3'-дихлор-4,4'-диамино-дифенилметане (МВОСА), 3,5-диамино-4-хлор-изобутилбензоате, 4-метил-2,6-бис(метилтио)-1,3-диаминобензоле (Ethacure 300), триметиленгликоль-ди-п-аминобензоате (Polacure 740М) и 4,4,-диамино-2,2'-дихлор-5,5'-диетилдифенилметане (MCDEA) или об их смесях.
3. Способ получения полиуретановых эластомеров по п.1 или 2, отличающийся тем, что:
A) дифенилметандиизоцианат, который имеет процентное содержание 2,4'-изомера, равное, по меньшей мере, 85 мас.%, вводят во взаимодействие с полиолами, имеющими гидроксильные числа от 20 до 200 мг КОН/г, и значения функциональности от 1,95 до 2,40, с целью получения NCO-форполимеров с долей свободного мономерного 2,4'-MDI, процент содержания которого составляет от 1 до 20 мас.%, по отношению к NCO-форполимеру.
B) к форполимеру, полученному в пункте А), добавляют аминные удлинители цепи и/или агенты сшивания, а, при необходимости, вспомогательные вещества или добавки для получения эластомера.
4. Применение полиуретановых эластомеров согласно одному из пп.1 или 2 для изготовления формованных деталей в качестве клеящих и герметизирующих веществ.
5. Формованные детали, получаемые из полиуретанового эластомера согласно одному из пп.1 или 2.